(57)【要約】      （修正有）【課題】日よけ目的のための織物を提供する。【解決手段】フルオロポリマー人工樹脂をベースとする相互に織り合わされた経糸ヤーンと緯糸ヤーンから形成される。経糸ヤーンと緯糸ヤーンは経糸単糸と緯糸単糸からそれぞれ形成されており、経糸単糸と緯糸単糸の内の少なくとも経糸単糸が第１の撚り方向で個別に加撚されていて、少なくとも緯糸ヤーンは、一緒に撚り合わされた複数の緯糸単糸を含んでおり、経糸ヤーンと緯糸ヤーンは４から１４の傾斜度をもつ交差綾織組織で組織をなすように織り合わされている。【選択図】図１ａ
0003181010.tif 000002
【実用新案登録請求の範囲】
【請求項１】
フルオロポリマー人工樹脂をベースとする相互に織り合わされた経糸ヤーンと緯糸ヤーンから形成された日よけ目的のための織物において、前記経糸ヤーンと前記緯糸ヤーンはそれぞれ経糸単糸と緯糸単糸から形成されており、前記経糸単糸と前記緯糸単糸の内の少なくとも経糸単糸が第１の撚り方向で個別に加撚されていて、少なくとも前記緯糸ヤーンは、一緒に撚り合わされた複数の緯糸単糸を含んでおり、前記経糸ヤーンと前記緯糸ヤーンは４から１４の傾斜度をもつ交差綾織組織で組織をなすように織り合わされていることを特徴とする織物。
【請求項２】
前記経糸単糸と前記緯糸単糸はポリテトラフルオロエチレンから形成されていることを特徴とする請求項１に記載の織物。
【請求項３】
前記経糸ヤーンは、それぞれ１本の経糸単糸から形成され、前記経糸単糸は、９５から１３０ヤーン／ｃｍのヤーン密度であることを特徴とする請求項１または２に記載の織物。
【請求項４】
前記経糸ヤーンは、複数の加撚された経糸単糸から形成され、前記経糸単糸は、２０から６５ヤーン／ｃｍのヤーン密度であることを特徴とする請求項１または２に記載の織物。
【請求項５】
個々の前記経糸単糸と前記緯糸単糸は３８０から４４０ｄｔｅｘの番手を有していることを特徴とする、請求項１から４のいずれか１項に記載の織物。
【請求項６】
複数の前記緯糸単糸は第１の撚り方向に個別に加撚されており、第１の撚り方向と反対向きに一緒に撚り合わされていることを特徴とする請求項１から５までのいずれか１項に記載の織物。
【請求項７】
個々の前記経糸単糸および／または前記緯糸単糸は４００から７００回転／ｍでそれぞれの長軸を中心として第１の撚り方向に加撚されていることを特徴とする請求項１から６のいずれか１項に記載の織物。
【請求項８】
経糸ヤーンを構成するために第１の撚り方向に個別に加撚された複数の経糸単糸が第１の撚り方向と反対向きに一緒に撚り合わされていることを特徴とする請求項１から７のいずれか１項に記載の織物。
【請求項９】
経糸ヤーンを構成するために、２本または４本の第１の撚り方向に個別に加撚された経糸単糸を、３０から４０回転／ｍで第１の撚り方向とは反対向きに一緒に撚り合わされていることを特徴とする請求項８記載の織物。
【請求項１０】
前記緯糸ヤーンは３５から７０ヤーン／ｃｍのヤーン密度を有していることを特徴とする請求項１から９のいずれか１項に記載の織物。
【請求項１１】
前記緯糸単糸は２００から４５０回転／ｍで一緒に緯糸ヤーンをなすように撚り合わされていることを特徴とする請求項１から１０のいずれか１項に記載の織物。
【請求項１２】
前記経糸ヤーンとｎ本の前記緯糸ヤーンは第１の色の経糸単糸ないし緯糸単糸から形成されており、後続するｍ本の緯糸ヤーンは第１の色とは異なる色の少なくとも１本の緯糸単糸を有していることを特徴とする請求項１から１１のいずれか１項に記載の織物。
【請求項１３】
ｎは１から６までの整数であり、ｍは１から２までの整数であることを特徴とする請求項１２に記載の織物。
【請求項１４】
前記経糸ヤーンと前記緯糸ヤーンの方向に５５℃で少なくとも５１８５Ｎ／５ｃｍの引張強度を有していることを特徴とする請求項１から１３のいずれか１項に記載の織物。
【考案の詳細な説明】
【技術分野】
【０００１】
本考案は、フルオロポリマー人工樹脂をベースとする相互に織り合わされた経糸ヤーンと緯糸ヤーンから形成された、特に日よけ目的のための織物に関する。
【背景技術】
【０００２】
フルオロポリマー人工樹脂、特にポリテトラフルオロエチレン（ＰＴＦＥ）からなる織物を、繊維構造物のために、特に屋外空間支持構造のために、利用することがすでに知られている。その際に適用される単位面積当たり重量は、通常、１ｍ２につき３００から２２００ｇであり、多種多様な織物組織が適用される。その際には３８０、４４０、８８０、および１２００ｄｔｅｘのＰＴＦＥヤーンがシングルヤーンとして用いられ、あるいは撚糸構造で用いられる。
たとえば１９９２／９３年のメディナのモスクでは、このような種類のＰＴＦＥ織物を用いて、それぞれ面積が６００ｍ２の１２個の白色の大型パラソルが屋外空間支持構造として設置された。
【０００３】
強い太陽光照射に暴露されるこのような種類の日よけ目的のための織物では、主として純粋なＰＴＦＥが用いられる。現在の知見によると人工樹脂ＰＴＦＥだけが、そのような熱負荷および特に紫外線負荷をうける地域で強度低下を生じることがほとんどなく、そのような織物の２５年以上の耐用寿命を想定することができるからである。
従来技術の補足として、特許文献１も参酌することができる。
さらに特許文献２からも、傾斜度２をもつ綾織３／３組織で織られた経糸単糸と緯糸単糸から、日よけ目的のためのＰＴＦＥ織物を形成することがすでに知られており、この場合、経糸単糸ならびにそれぞれ連続する３本の経糸単糸が第１の色で製作されており、それぞれ４本目の緯糸単糸はこれと異なる色で製作されている。このような織物は、たとえば上面には純粋に白色の色合いを有するとともに、下面には若干砂色の色調を有しており、このことは、放射線反射や日よけ効果という観点からしてきわめて好ましい。しかしながら、たとえば５５℃の温度が予想されるとき、この織物によって実現可能な引張強度は経糸ヤーンおよび緯糸ヤーンの方向で制約されるために、たとえば屋外空間支持構造によって覆われる面積の広さには限界がある。
【先行技術文献】
【特許文献】
【０００４】
【特許文献１】ドイツ実用新案登録出願第２０２００６００８８６８Ｕ１号明細書
【特許文献２】国際公開第２００９／０００３４０号
【考案の概要】
【考案が解決しようとする課題】
【０００５】
したがって本考案の課題は、紫外線や熱の負荷が強い地域であっても、経糸ヤーンおよび緯糸ヤーンの方向の引張強度に関しても縫目引裂き強度に関しても卓越した強度値を有しており、それにより、従来は実現可能でなかった大きさの屋外空間支持構造用の織物ウェブに加工することができる、冒頭に述べた種類の織物を提案することにある。
【課題を解決するための手段】
【０００６】
課せられた課題を解決するために、本考案によると、請求項１の構成要件を備える織物の構成が提案される。
本考案の好ましい実施形態と発展例は、従属請求項の対象となっている。
本考案による提案の要諦は、経糸ヤーンと緯糸ヤーンはそれぞれ経糸単糸と緯糸単糸から形成されており、経糸単糸と緯糸単糸の内の少なくとも経糸単糸が第１の撚り方向で個別に加撚されていて、少なくとも緯糸ヤーンは、一緒に撚り合わされた複数の緯糸単糸を含んでおり、経糸ヤーンと緯糸ヤーンは４から１４の傾斜度をもつ交差綾織組織で織物をなすように織り合わされていることにある。
このように構成された織物は、温度や紫外線放射の作用に対して最高度の耐久性を有しており、屋外空間支持構造の枠内におけるたとえば最大３，５００ｍ２という極端な広さの織物ウェブに問題なく加工することができるほどに、経糸ヤーンの方向でも緯糸ヤーンの方向でも５５℃での引張強度に関して高い強度を有するとともに、特別に高い縫目引裂き強度を有している。
【０００７】
経糸ヤーンおよび緯糸ヤーンのための経糸単糸と緯糸単糸は、最高度の紫外線耐性を実現するために、純粋なポリテトラフルオロエチレンから形成されるのが好ましい。これらの単糸は、たとえば面状のシート材料から相応の番手で断裁することができる。
【０００８】
本考案による織物の経糸ヤーンは、本発明の提案により、９５から１３０ヤーン／ｃｍのヤーン密度を有する、１本の個別に加撚された経糸単糸から形成されていることができる。
【０００９】
本考案の別の実施形態の枠内では、経糸ヤーンが、２０から６５ヤーン／ｃｍのヤーン密度を有する複数の個別に加撚された経糸単糸から形成されていることも可能である。本考案の他の提案により、この複数個別に加撚された経糸単糸から形成された経糸ヤーンは、この加撚された経糸単糸を第１の撚り方向と反対向きの第２の撚り方向で一緒に撚り合わされることにより形成される。
【００１０】
経糸単糸と緯糸単糸についての好適な番手はたとえば３８０から４４０ｄｔｅｘである。
本考案の枠内で織物に使用される経糸ヤーンと緯糸ヤーンの高い強度は、個々の経糸単糸および／または緯糸単糸がその長軸を中心として第１の撚り方向に４００から７００回転／ｍで加撚される結果として得られる。６００回転／ｍが、経糸の加撚について特別に好適であると見なされる。
【００１１】
緯糸単糸もこのような仕方で第１の撚り方向に個別に加撚することができ、この場合にも約４００から７００回転／ｍが好ましいと見なされる。さらに緯糸ヤーンは、約３５から７０ヤーン／ｃｍのヤーン密度を有している。
【００１２】
少なくとも緯糸ヤーンは、一緒に緯糸ヤーンをなすように加撚された複数の個別の緯糸単糸を含み、この加撚はたとえば２００から４５０回転／ｍでなされる。
緯糸単糸が個別に第１の撚り方向で加撚されている限り、緯糸ヤーンを形成するための一緒の加撚は、この第１の撚り方向と反対向きの第２の撚り方向で行われる。しかしながら、緯糸単糸は個別に加撚されておらず、この経糸単糸は真っ直ぐな不撚の形態で存在することもできる。この場合には、この経糸単糸を、上記の２つの撚り方向の一方の撚り方向で直接一緒に加撚して、緯糸ヤーンにすることができる。
【００１３】
本考案の別の実施形態は、経糸ヤーンを、第１のより方向に個別に加撚された２本または４本の経糸単糸から形成し、これらの経糸単糸はたとえば約３０から４０回転／ｍで、好ましくは３５回転／ｍで反対の撚り方向で一緒に撚り合わせられていることにある。個々の経糸ヤーンを加撚するために好適な回転数は、４００から７００、好ましくは６００回転／ｍである。この経糸ヤーンを使用して高い強度の織物が得られ、この織物において２倍または４倍の撚糸の使用に基づく経糸製造のための手間は大幅に低減される。
【００１４】
本考案の別の実施形態では、織物は上面と下面にそれぞれ異なる色合いを有することもできる。この場合、経糸ヤーンとｎ本の緯糸ヤーンは、たとえば白である第１の色の経糸単糸ないし緯糸単糸から形成されており、これに続くｍ本の緯糸ヤーンは、緯糸ヤーンの残りの白色の緯糸単糸と一緒に撚り合わせられた、第１の色とは異なる色の少なくとも１つの緯糸単糸を有しており、たとえば砂色の緯糸単糸を有している。この場合、ｎは１から６までの整数であり、ｍは１から２までの整数である。
【００１５】
４から１４の傾斜度をもつ本考案で提案される交差綾織組織、たとえば交差綾織８／８または交差綾織１２／１２に基づき、５５℃で経糸ヤーンと緯糸ヤーンの方向に少なくとも５１８５Ｎ／５ｃｍの引張強度を有する織物が製作される。
【００１６】
組織図には、本考案の枠内で得られる強度値にとって重要である形状の特別な特徴が、左下から右上に向かって、および右下から左上に向かって示されている。このようにして本発明に基づく織物は、経糸方向と緯糸方向の間の強度の比率について０．８から１．２の間の二軸値を実現し、このことは、従来知られている織物では実現可能ではなかった。
【図面の簡単な説明】
【００１７】
【図１ａ】実施例１、３および４の織物の組織図である。
【図１ｂ】実施例１、３および４の織物のヘルド引込図である。
【図１ｃ】実施例１、３および４の織物の打込み図である。
【図２ａ】実施例２および５の織物の組織図である。
【図２ｂ】実施例２および５の織物のヘルド引込図である。
【図２ｃ】実施例２および５織物の打込み図である。
【考案を実施するための形態】
【００１８】
実施例１
経糸ヤーンとして、白色のＰＴＦＥからなる３８０ｄｔｅｘの番手の経糸単糸を第１の撚り方向に６００回転／ｍで加撚した。緯糸ヤーンとして、白色のＰＴＦＥからなる２本の緯糸単糸をそれぞれまず最初に第１の撚り方向に７００回転／ｍで個別に加撚し、次いで第１の方向と反対向きに、すなわち第２の撚り方向に、４００回転／ｍで一緒に撚り合わせた。このような２本の白色の個別緯糸単糸で形成される緯糸ヤーンの後に、３８０ｄｔｅｘの番手の白色のＰＴＦＥ緯糸単糸と、４４０ｄｔｅｘの砂色の緯糸単糸とをそれぞれ含む２本の緯糸ヤーンを後続させた。これらの緯糸単糸も、まず最初に第１の撚り方向に７００回転／ｍで個別に加撚し、次いで、加撚された白色および砂色の緯糸単糸を第２の撚り方向に４００回転／ｍで一緒に撚り合わせた。このようにして形成された経糸ヤーンと緯糸ヤーンから、傾斜度６をもつ綾織８／８組織で織物を織り、その特性と強度値は表１に掲げられている。
【００１９】
実施例２
経糸ヤーンを形成するために、３８０ｄｔｅｘの番手の白色の２本のＰＴＦＥ経糸単糸をそれぞれまず最初に個別に第１の撚り方向に６００回転／ｍで加撚し、次いで、第２の撚り方向に３００回転／ｍで一緒に撚り合わせた。緯糸ヤーンを形成するために、まず最初に、それぞれ３８０ｄｔｅｘの番手の白色のＰＴＦＥからなる４本の緯糸単糸をそれぞれ含み、これらが個別に第１の撚り方向に６００回転／ｍで加撚され、次いで第２の撚り方向に３００回転／ｍで一緒に撚り合わされた、３本の純粋に白色の緯糸ヤーンを織り込んだ．砂色の緯糸ヤーンを織り込み、その製作のために、３８０ｄｔｅｘの番手の３本の白色のＰＴＦＥ緯糸単糸と、４４０ｄｔｅｘの番手の砂色のＰＴＦＥ緯糸単糸とがまず個別に第１の撚り方向に６００回転／ｍで加撚され、次いで第２の撚り方向に３００回転／ｍで一緒に撚り合わせた。緯糸ヤーンは、純粋に白色の３本の緯糸ヤーンの後に、砂色の緯糸単糸を含む１本の緯糸ヤーンが後続し、さらにその後に純粋に白色の３本の緯糸ヤーンが後続するように織り込まれた。次いで、このようにして形成された経糸ヤーンと緯糸ヤーンから、傾斜度９＋１０をもつ綾織１２／１２組織で、上面と下面が若干砂色の織物が織られ、その特性と強度は表１に掲げてある。
【００２０】
実施例３
経糸ヤーンとして、３８０ｄｔｅｘの番手の白色のＰＴＦＥからなる２本の経糸単糸を第１の撚り方向に６００回転／ｍで個別に加撚し、次いで、反対向きの第２の撚り方向に３５回転／ｍで一緒に撚り合わせた。緯糸ヤーンとして、白色のＰＴＦＥからなるそれぞれ２本の緯糸単糸をまず最初に第１の撚り方向に７００回転／ｍで個別に加撚し、次いで第１の撚り方向と反対向きに、すなわち第２の撚り方向に、４００回転／ｍで一緒に撚り合わせた。このように２本の白色の個別緯糸単糸で形成される６本の緯糸ヤーンの後に、３８０ｄｔｅｘの番手の白色のＰＴＦＥ緯糸単糸と、４４０ｄｔｅｘの番手の砂色の緯糸単糸とをそれぞれ含む２本の緯糸ヤーンを後続させた。これらの緯糸単糸も、まず最初に第１の撚り方向に７００回転／ｍで個別に加撚し、次いで、白色および砂色の加撚された緯糸単糸を第２の撚り方向に４００回転／ｍで一緒に撚り合わせた。次いで、このようにして形成された経糸ヤーンと緯糸ヤーンから、傾斜度６をもつ綾織８／８組織で織物を織り、その特性と強度値は表１に掲げられている。
【００２１】
実施例４
経糸ヤーンとして、３８０ｄｔｅｘの番手の白色のＰＴＦＥからなる４本の経糸単糸を第１の撚り方向で６００回転／ｍで個別に加撚し、次いで、反対向きの第２の撚り方向に３５回転／ｍで一緒に撚り合わせた。緯糸ヤーンとして、白色のＰＴＦＥからなるそれぞれ２本の緯糸単糸をまず最初に第１の撚り方向に７００回転／ｍで個別に加撚し、次いで、第１の撚り方向とは反対向きに、つまり第２の撚り方向に、４００回転／ｍで一緒に撚り合わせた。このように２本の白色の個別緯糸単糸で形成される６本の緯糸ヤーンの後に、３８０ｄｔｅｘの番手の白色のＰＴＦＥ緯糸単糸と、４４０ｄｔｅｘの番手の砂色の緯糸単糸とをそれぞれ含む２本の緯糸ヤーンを後続させた。これらの緯糸単糸も、まず最初に第１の撚り方向で７００回転／ｍで個別に加撚し、次いで、白色および砂色の加撚された緯糸単糸を第２の撚り方向に４００回転／ｍで一緒に撚り合わせた。次いで、このようにして形成された経糸ヤーンと緯糸ヤーンから、傾斜度６をもつ綾織８／８組織で織物を織り、その特性と強度値は表１に掲げられている。
【００２２】
実施例５
経糸ヤーンを形成するために、３８０ｄｔｅｘの番手の白色の２本のＰＴＦＥ経糸単糸をそれぞれまず最初に個別に第１の撚り方向に６００回転／ｍで加撚し、次いで、第２の撚り方向に３００回転／ｍで一緒に撚り合わせた。緯糸ヤーンを形成するために、まず最初に、３８０ｄｔｅｘの番手の白色のＰＴＦＥからなる３本の緯糸単糸をそれぞれ含み、これらが個別に第１の撚り方向に６００回転／ｍで加撚され、次いで第２の撚り方向に３００回転／ｍで一緒に撚り合わされた、５本の純粋に白色の緯糸ヤーンを織り込んだ。砂色の緯糸ヤーンを織り込み、その製作のために、３８０ｄｔｅｘの番手の３本の白色のＰＴＦＥ緯糸単糸と、４４０ｄｔｅｘの番手の砂色のＰＴＦＥ緯糸単糸とがまず個別に第１の撚り方向に６００回転／ｍで加撚され、次いで、第２の撚り方向に３００回転／ｍで一緒に撚り合わされていた。緯糸ヤーンは、純粋に白色の５本の緯糸ヤーンの後に、砂色の緯糸を含む１本の緯糸ヤーンが後続し、さらにその後に純粋に白色の５本の緯糸ヤーンが後続するように織り込まれた。次いで、このようにして形成された経糸ヤーンと緯糸ヤーンから、傾斜度９＋１０をもつ綾織１２／１２組織で、上面と下面が若干砂色の織物が織られ、その特性と強度値は表１に掲げてある。
【００２３】
図面は、上に説明した実施例の織物構造を示している。
当然ながら、たとえば各３８０ｄｔｅｘの４本の緯糸単糸を用いる実施例２の構成に代えて、各７６０ｄｔｅｘの２本の緯糸単糸を緯糸ヤーンの形成のために用いることもできる。
【００２４】
【表１】
0003181010.tif 000003
【図１ａ】
0003181010.tif 000004
【図１ｂ】
0003181010.tif 000005
【図１ｃ】
0003181010.tif 000006
【図２ａ】
0003181010.tif 000007
【図２ｂ】
0003181010.tif 000008
【図２ｃ】
0003181010.tif 000009